(57)【要約】  触媒作用する成分、金属酸化物、および長さと厚さの縦横比が５：１を超える耐火性繊維状または髭状材料を含んでなる、表面積を増加するウォッシュコート組成物で被覆された固体触媒担体基材。【特許請求の範囲】
【請求項１】
表面積を増大させるウォッシュコート組成物で被覆された固体触媒担体基材であって、
前記組成物が、触媒作用する成分、金属酸化物、および長さと厚さの縦横比が５：１を超える耐火性繊維状または髭状材料を含んでなる、基材。
【請求項２】
前記長さと厚さの縦横比が５０：１を超える、請求項１に記載の基材。
【請求項３】
前記触媒作用する成分が、少なくとも一種の金属を含んでなる、請求項１または２に記載の基材。
【請求項４】
前記少なくとも一種の金属が、貴金属、マグネシウム、ニッケル、コバルト、鉄、バナジウム、銅、モリブデン、アルミニウム、ケイ素およびそれらのいずれか２種類以上の混合物からなる群から選択される、請求項３に記載の基材。
【請求項５】
前記金属が、前記ウォッシュコート組成物の総重量に対して３０重量％まで存在する、請求項３または４に記載の基材。
【請求項６】
前記ウォッシュコート組成物が化学的に反応性である、請求項１〜５のいずれか一項に記載の基材。
【請求項７】
前記ウォッシュコートが、多孔質またはガス透過性である、請求項１〜６のいずれか一項に記載の基材。
【請求項８】
前記基材が金属製触媒基材である、請求項１〜７のいずれか一項に記載の基材。
【請求項９】
前記基材が、フロースルーモノリスまたは「静止ミキサー」型構造である、請求項８に記載の基材。
【請求項１０】
前記繊維状または髭状材料が、ガンマアルミナ繊維である、請求項１〜９のいずれか一項に記載の基材。
【請求項１１】
前記繊維状材料が、前記ウォッシュコート組成物の１〜１５重量％を構成する、請求項１〜１０のいずれか一項に記載の基材。
【請求項１２】
前記金属酸化物が、前記ウォッシュコート組成物の３５重量％までを構成する、請求項１〜１１のいずれか一項に記載の基材。
【請求項１３】
前記ウォッシュコート組成物の厚さが５〜１００μｍである、請求項１〜１２のいずれか一項に記載の基材。
【請求項１４】
請求項１〜１３のいずれか一項に記載の基材を形成する方法であって、
触媒成分、金属酸化物および長さと厚さの縦横比が５：１を超える耐火性繊維状または髭状材料を含むウォッシュコート組成物を含んでなるスラリーを基材に塗布し、
前記被覆された基材を乾燥し、及び焼成することを含んでなる、方法。
【請求項１５】
請求項１４に記載の方法に使用するためのウォッシュコート組成物を含んでなるスラリーであって、
前記ウォッシュコート組成物が、触媒作用する成分、金属酸化物および長さと厚さの縦横比が５：１を超える耐火性繊維状または髭状材料を含んでなる、スラリー。
【発明の詳細な説明】
【発明の分野】
【０００１】
本発明は、表面積を増大させるウォッシュコート組成物で被覆された触媒担体基材に、特にそのような、車両排気機構用途を包含する工業的用途向けの、機械的強度を改良したウォッシュコート組成物に関する。
【０００２】
酸化物ウォッシュコートをセラミックフロースルーハニカムモノリス上に塗布して、その表面積を増加させ、製品に触媒作用を付与する技術は、３０年以上も前に確立されている。この技術を採用する数千万基の自動車用触媒転化器が毎年製造されている。従来、ウォッシュコートのスラリーを基材上に堆積させ、被覆された基材を乾燥させて未焼成被覆基材を形成し、次いでこれを焼成する。次いで、焼成されたウォッシュコート処理されたモノリスに、白金族から選択された一種以上の触媒作用を有する金属を含浸させる。しかし、この技術をより厳しい状況、例えば車両用触媒転化器に使用する、セラミック基材の代わりに金属基材で、およびプロセス触媒系（すなわち、硫酸および硝酸プロセス、水蒸気変性、精製プロセス、等、を包含する、大規模な触媒作用によるプロセス）で使用しようとする場合に、問題が生じる。特に流体中に摩耗性汚染物が存在する流体系の触媒処理が関与する、または触媒装置または反応器を熱的および／または機械的衝撃にさらすプロセスにおいて、被覆の耐久性が重大な問題となる。
【０００３】
弱いマトリックスを強化するための繊維補強の使用、例えばプラスチックのガラス繊維または炭素繊維補強、および金属またはセラミック用の炭化ケイ素または窒化ケイ素繊維補強、は公知である。また、無論、ワラを含む粘度煉瓦を日光乾燥させることは、聖書にも書かれている。そのような複合材料における繊維添加のほとんどのレベルは３０〜９０重量％の範囲内である。これらの材料で、繊維の破断ひずみはマトリックスよりもはるかに大きいので、マトリックス中で進行する亀裂に補強繊維が橋かけする時に達成されるひずみ耐性により、靱性がもたらされる。マトリックスを補強するには、石英またはアルミナの繊維、もしくはＳｉＣの髭状結晶を包含する多くの方法があるが、これらに限定するものではない。しかし、固体触媒担体基材上のミクロン尺度のウォッシュコート塗料に繊維または髭状結晶を使用することは示唆されてなく、マトリックスウォッシュコート材料の少なくとも一部と同じ組成を有することができる少量の繊維が、有益な効果を与えるとは思われない。また、触媒化学者の観点からは、実質的に不活性な材料を触媒組成物中に混合することには、何の利点もないと思われる。
【０００４】
Ahn et al.(「金属触媒を使用しない、炭化ケイ素髭状結晶および髭状結晶含有複合材料被覆の製造(Fabrication of silicon carbide whiskers and whisker containing composite coatings without using a metallic catalyst)」、Surface and Coatings Technology, 2002, 154(2-3), 276-281)は、異なった髭状結晶成長条件およびマトリックス充填方法により、複合材料被覆を製造する方法を記載している。
【０００５】
Zwinkels et al.(「ゾル−ゲル法を使用する、アルミナ髭状結晶で被覆された金属モノリスのウォッシュコート処理による燃焼触媒の製造(Preparation of combustion catalysts by washcoating alumina whisker-covered metal monoliths using the sol-gel method)」、Studies in Surface Science and Catalysis, 1995, 91, 85-94)は、アルミナ髭状結晶で被覆された金属モノリスを、シリカ含有スラリー中で浸漬被覆する方法を記載している。このようにして製造した被覆上にＰｄを含浸させ、触媒作用による燃焼に好適な触媒を得ている。
【０００６】
米国特許第５，３２６，７３５号明細書(NE Chemcat Corp.)は、金属炭化物または窒化物支持体上にイリジウムを堆積させることによる触媒の製造を記載しており、その支持体の供給源は重要ではないが、この特許では、安価な供給源、例えば直径０．１〜１００ミクロンの髭状結晶または粉末、を使用することが示唆されている。Ｉｒ／髭状結晶触媒は、典型的には結合剤と共に１６時間ボールミル加工し、モノリス被覆に好適なウォッシュコートを製造する。請求項にも例にも、被覆の耐久性が高められることは記載されてなく、髭状結晶が長時間の摩砕工程に耐えられるとは思われない。
【０００７】
日本国特許第２００１２５２５７４号明細書(Babcock-Hitachi K.K.)は、煙道後処理用途向けの、触媒作用を付与した繊維補強基材の製造を記載している。この基材は、結合剤、例えばシリカゾルまたはＰＶＡ、をスプレー被覆した金属ラス(lath)ボードおよびガラス繊維不織布から製造された多層構造であり、続いてこれを触媒で被覆する。この場合、繊維層が、基材の一部を形成し、事実上、続いて堆積させる触媒被覆のための、有益な調節表面を与える。
【０００８】
日本国特許第１１２６７５２３号明細書(Babcock-Hitachi K.K.)は、無機繊維布地、例えばシリカ−アルミナガラス繊維、をＰＶＡで強化し、続いて触媒ペースト、例えばチタニア、で被覆し、煙道ガラス処理用の触媒被覆された基材を製造する方法を記載している。別の特許(日本国特許第１０２０２１１３号明細書、Babcock-Hitachi K.K.)では、この製法を、２個の無機布地基材間に触媒ペーストを挟み、圧力をかけ、強化された触媒作用を付与した製品を形成することにより、変形している。これらの両方とも、触媒作用を付与することになる複合材料の製造に使用する繊維の例である。別の例が、日本国特許第５３０１５２８５号明細書(Mitsubishi Heavy Industries)により与えられており、そこでは、金属ワイヤ補強した支持体形状を製造し、次いで触媒前駆物質で含浸している。
【０００９】
英国特許第２１３８６９４Ａ号明細書(Nippon Shokubai)は、ベースとしてモリブドリン酸またはモリブドバナドリン酸を基剤とするヘテロポリ酸型触媒活性成分および髭状結晶（髭状結晶は、典型的には、触媒成分に対して１〜５０重量％の量で含まれる）を含んでなる触媒組成物を開示している。この触媒組成物は、工業的用途で優れた機械的強度（例えば圧縮強度、耐摩耗性および落下強度）を有すると報告されている。一実施態様で、ベースとしてヘテロポリ酸を含む化合物および髭状結晶の混合物のスラリーを好適な担体上にスプレーすることにより、担持された触媒を調製する。直径３〜５ｍｍの通常の球状担体材料が例示されている。この担体は、好ましくは１〜１０ｍｍで、非中空円筒、中空円筒、壊れた断片、三角形ピラミッド、等、またはハニカムもしくはパイプの形態を取ることもできる。
【００１０】
ここで、我々は、固体基材、例えばハニカムモノリス基材、上に塗布するための、車両排気機構における用途を包含する工業的用途向けの改良された特性を有するウォッシュコート組成物を開発した。
【００１１】
第一の態様により、本発明は、触媒作用する成分、金属酸化物、および長さと厚さの縦横比が５：１を超える耐火性繊維状または髭状材料を含んでなる、表面積を増大させるウォッシュコート組成物で被覆された固体触媒担体基材を提供する。一態様で、耐火性繊維状または髭状材料の、長さと厚さの縦横比は、５０：１を超える。別の実施態様では、ウォッシュコートは多孔質でガスを通す。
【００１２】
英国特許第２１３８６９４Ａ号明細書の触媒組成物は、金属酸化物および触媒作用する金属成分の両方を含んでいない。さらに、我々は、英国特許第２１３８６９４Ａ号明細書の担持された触媒におけるヘテロポリ酸以外の触媒作用する金属成分の使用可能性を調査した。我々は、担持された触媒組成物の機械的が乏しいのみならず、これらの組成物が非常に劣った触媒でもあることも見出した。従って、我々は、英国特許第２１３８６９４Ａ号明細書により、当業者は、ヘテロポリ酸以外のすべての触媒作用する金属成分に関して、この書類の課題である技術的開示を実践することができない、と結論付ける。
【００１３】
付随する請求項の範囲は、触媒作用する成分としてのヘテロポリ酸、金属酸化物および耐火性繊維状または髭状材料の組合せに及んでいるが、一実施態様では、触媒作用する成分は、ヘテロポリ酸を除くすべての触媒作用する成分である。
【００１４】
触媒作用する成分は、ゼオライト、クレーまたはバナジウムリン酸化物からなることができるが、実施態様では、触媒作用する成分が、所望により表面積を大きくする支持体上に担持された、少なくとも一種の金属を含んでなる。
【００１５】
少なくとも一種の金属を含んでなる実施態様では、その金属は、すべての貴金属、マグネシウム、ニッケル、コバルト、鉄、バナジウム、銅、モリブデン、アルミニウム、ケイ素またはそれらのいずれか２種類以上の混合物でよい。金属は、元素状金属として、またはそれらの化合物、例えば酸化物、として存在することができる。金属は、ゼオライト、アルミナ、チタニア、シリカ、ジルコニアまたはセリア、もしくはそれらのいずれか２種類以上の複合材料酸化物、例えばシリカ−アルミナ、セリア−ジルコニアまたはアルミナ−セリア−ジルコニア、を包含する、表面積を大きくする支持体上に担持することができる。触媒作用する金属の代表的な例には、Ｐｄ／Ａｌ２Ｏ３、Ｆｅ／モルデナイトまたはベータ−ゼオライトおよびＭｇ／ＺＳＭ５が挙げられる。
【００１６】
その最も基本的な設計レベルでは、ウォッシュコート組成物中の金属は触媒作用する成分を代表し、金属を担持する支持体は、金属酸化物である。従って、本発明で使用するウォッシュコート組成物は、金属酸化物および繊維状または髭状材料の上に担持された金属を含んでなることができる。
【００１７】
担持された触媒作用する金属成分の製造方法は、当業者には公知であり、初期湿式(incipient wetness)技術および共沈殿を包含する。従って、そのような方法は、ここではより詳細に説明しない。
【００１８】
触媒作用する金属成分中の金属は、ウォッシュコート組成物の総重量に対して３０重量％まで存在できる。例えば、アセチレンの水素化には、２００ｐｐｍＰｄ／Ａｌ２Ｏ３が十分な装填量であるのに対し、Fischer-Tropsch触媒には、２０〜３０重量％の装填量が必要になる場合がある。
【００１９】
固体の触媒担体基材は、様々な形態の金属製フロースルーハニカムモノリス、「静止ミキサー"static mixer"」型構造、ワイヤメッシュ装置、プレートまたは他のすべての反応器部品でよいが、本発明は、より難しいセラミックモノリスにも、有用な用途を見出すことができよう。触媒担体基材は、特にディーゼルまたは他の燃焼煤を包含する粒子が、基材中で滞留し、ガス成分との反応または触媒作用による反応が可能になるように、部分的または完全な濾過機能を与えることができる。マクロ細孔質物体、例えばRaschigリング、または他の形状を有する担体も包含される。
【００２０】
耐火性繊維状材料は、ウォッシュコートまたはウォッシュコート前駆物質を好適な酸化物形態に転化するのに使用される従来の焼成工程に耐え、通常の使用条件に耐える材料である。繊維状材料は、アルミナ、好ましくはガンマ−アルミナ、ムライトおよび他の金属酸化物セラミック繊維、から選択することができるが、そのようなセラミック繊維の一部または全部を、炭化ケイ素または窒化ケイ素型繊維または髭状結晶、または石英で置き換えることができる。そのようなフィラメントは、直径１０ｎｍで、長さが５ｍｍまでであるのが好適である。好適な繊維状材料は、市販されており、例えば「Saffil」(Saffil plcにより供給される「触媒等級(Catalyst Grade)」繊維状マット)がある。Saffil繊維は、典型的には直径が３．５μｍである。繊維状または髭状材料は、所望により化学的に変性し、それらの特性を強化することができる。
【００２１】
１μｍ未満の範囲内にある耐火性繊維状材料の粒子は、石綿沈着症のように健康に有害であると認められている。しかし、耐火性繊維状材料のサイズは、露出の危険性に応じて適切に選択することができる。例えば、化学的製造では、作業員は、保護衣類および呼吸器を装着するのが一般的であるので、直径１ミクロン未満の繊維の使用が許容されるのに対し、車両用途には、有害な粒子の大気中への放出を避けるために、直径がより大きい繊維を使用する。
【００２２】
ウォッシュコート組成物の金属酸化物成分は、それ自体は重要ではなく、いずれかのシリカ、アルミナ、チタニア、セリア−ジルコニア混合酸化物、または上記のドーピングされた物質を包含するセリア−ジルコニア−アルミナブレンドでよい。ウォッシュコートスラリー中に結合剤を包含するのは一般的であり、本発明では、コロイド状シリカのような結合剤、例えば「Ludox」、を包含するのが好ましい。本発明は、精製助剤、例えば硫黄除去用の銅−亜鉛−アルミナ混合酸化物、または化学量論的試薬、例えば水素除去用の担持された酸化物、の被覆にも適用できる。従って、ここで使用する用語「ウォッシュコート組成物」は、それ自体化学的に活性である被覆、ならびに実質的に不活性である被覆を包含する。例えば、多くの最新自動車用触媒ウォッシュコート組成物は、酸素管理またはＮＯｘ貯蔵における重要な役割を果たしており、ウォッシュコート組成物は、「ゲッター」型材料を配合することができる。一実施態様では、金属酸化物成分は、ウォッシュコート組成物の３５重量％まで存在する。
【００２３】
ウォッシュコート組成物の典型的な厚さは、５〜１００μｍまでの範囲内、所望により５〜６０μｍの範囲内である。
【００２４】
耐火性繊維状または髭状材料の量は、固体含有量の０．５〜４９．９重量％、例えば３０重量％未満、例えば１〜１５重量％が好適である。繊維状材料は、従来の技術を使用して、ウォッシュコートのスラリー中に容易に混合することができる。初期の試験では、繊維の粉砕により、必要な量が増加する傾向があることを示している。
【００２５】
ウォッシュコート組成物は、一種以上の触媒作用する金属成分を、所望により助触媒と共に含んでなる。触媒作用する成分を、溶液で、繊維状材料を含むウォッシュコート組成物のスラリー中に配合することができる、および／または繊維状または髭状材料を包含する、一種以上のウォッシュコート組成物スラリー成分に、前もって触媒作用を付与することができる。あるいは、未焼成ウォッシュコート組成物で被覆した基材を焼成した後に、触媒溶液を、ウォッシュコート組成物を担持する基材上に堆積させることもできる。
【００２６】
無論、本発明の基材は、ウォッシュコート組成物の多層被覆を含んでなることができ、その中で、他の層は本発明に従う層でも、従来の層でもよい。
【００２７】
第二の態様により、本発明は、触媒作用する成分、金属酸化物および長さと厚さの縦横比が５：１を超える耐火性繊維状または髭状材料を含んでなるウォッシュコート組成物を含んでなるスラリーを基材に塗布し、被覆された基材を乾燥させ、焼成することを含んでなる、本発明の基材を形成する方法を提供する。
【００２８】
繊維状または髭状材料を含んでなるウォッシュコート組成物スラリーは、金属プレート上へのＫ−バーアプリケータ、金属基材のスプレー被覆、およびJohnson Mattheyの所有財産であるヨーロッパ特許第１０６４０９４号明細書による、商業的金属製車両用触媒転化器基材上に堆積させる「精密被覆(Precision Coating)」を包含する、様々な方法により金属系基材上に効果的に堆積させている。従って、従来のウォッシュコート組成物を堆積させ、焼成する方法に、特殊な処理工程または変形を行う必要はないと考えられる。基材を層で被覆する分野の当業者に公知の多くの方法、例えば精密被覆、スプレー被覆、印刷、浸漬被覆、手動または自動式技術、および静電気技術による塗布、がある。
【００２９】
第三の態様では、本発明は、触媒作用する成分、金属酸化物および長さと厚さの縦横比が５：１を超える耐火性繊維状または髭状材料を含んでなる、本発明の方法に使用するウォッシュコート組成物を含んでなるスラリーを含んでなる。
【００３０】
本発明の被覆された基材に対して行った様々な種類の試験により、未焼成被覆基材を形成する際の乾燥による亀裂が大幅に減少すること、および耐久性が著しく改良されることが示されている。耐久性は、焼成した被覆基材をアルファアルミナボールをぶつける試験、粘着テープ試験、高速空気流、および車両用触媒転化器全体をコンクリートの床上に何度も落下させ、前後に重量を計量し、使用中の打撃または衝撃を模擬する試験により、査定することができる。
【００３１】
ここで、下記の非限定的な例および添付の図面を参照しながら本発明を説明する。
【００３２】
比較例１  γ−Ａｌ２Ｏ３繊維強化したＣｅＯ２−ＺｒＯ２−Ａｌ２Ｏ３被覆
様々なレベルのγ−Ａｌ２Ｏ３繊維(Saffil plcにより供給された「触媒等級」繊維マット)を、繊維マットを壊し、高せん断攪拌機で、セリア−ジルコニア−アルミナの３０％固体スラリー中に、（スラリーの固体レベルに対して）０、１．４、３．２、６．１および１１．４重量％の量で加え、分散させた。清浄にしたステンレス鋼板（２１５ｍｍｘ７５ｍｍｘ１ｍｍ）に繊維／セリア−ジルコニア−アルミナスラリーを、Ｋ−バーを使用して被覆し、常温で強制空気乾燥させ、続いて１３０℃の等温加熱炉中で一晩乾燥させた。乾燥に続いて、被覆された板を空気中、２℃／分の速度で５００℃に加熱した。
【００３３】
被覆した板の断片（典型的には１１０ｘ７６ｍｍ）を、１．３リットルの上部にネジのついたプラスチックビン中に、１３ｍｍα−Ａｌ２Ｏ３ボール１００ｇと共に入れ、手で強く１分間振とうすることにより、摩耗試験にかけた。板を摩耗試験の前後に計量し、失われた被覆の量を測定し、残った被覆も除去し、開始時に存在していた被覆の総量を求めた（表１参照）。
【００３４】
【表１】
2008512234.tif 000002
【００３５】
比較例２  石英繊維補強したセリア−ジルコニア−アルミナ被覆
２種類の石英ウール試料（直径２〜１２μｍ、Saint Gobain Quartz）を、高せん断攪拌機で、セリア−ジルコニア−アルミナの３０％固体スラリー中に（スラリーの固体レベルに対して１．６および３．２重量％ＳｉＯ２装填量）分散させた。清浄にした３１６ステンレス鋼板（２１５ｍｍｘ７５ｍｍｘ１ｍｍ）に石英繊維／セリア−ジルコニア−アルミナスラリーを、Ｋ−バーを使用して被覆し、常温で強制空気乾燥させ、続いて１３０℃の等温加熱炉中で一晩乾燥させた。乾燥に続いて、被覆された板を空気中、２℃／分の速度で５００℃に加熱した。被覆した板の断片（典型的には１１０ｘ７６ｍｍ）を、例１に記載するα−Ａｌ２Ｏ３ボール摩耗試験にかけ、結果を表２に示す。
【００３６】
【表２】
2008512234.tif 000003
【００３７】
比較例３  ＴｉＯ２へのγ−Ａｌ２Ｏ３繊維添加
従来のＴｉＯ２系スラリーのバッチを、単独で、または様々なレベルのγ−Ａｌ２Ｏ３繊維(Saffil plcにより供給された「触媒等級」繊維マット)および／またはシリカ結合剤と共に、機械的分散により調製した。直径５．６６インチｘ長さ６インチの金属製触媒モノリスを、このスラリーで被覆し、１２０℃で乾燥させ、次いで５００℃で焼成した。落下試験を行い、繊維添加および／またはシリカ結合剤添加の、被覆一体性に対する効果を確認した（表３参照）。表３は、被覆の耐久性が、ＴｉＯ２系被覆に対する繊維添加により大きく改良され、繊維およびシリカ結合剤の使用によりさらに強化されることを立証している。
【００３８】
【表３】
2008512234.tif 000004
【００３９】
例１  貴金属セリア−ジルコニア−被覆へのγ−Ａｌ２Ｏ３繊維添加
貴金属セリア−ジルコニア触媒（セリア−ジルコニア複合材料金属酸化物にＰｔを予め固定）の４１重量％スラリー−被覆を、スラリーの固体含有量に対して０、５、１０および１５％γ−Ａｌ２Ｏ３繊維レベル(Saffil plcにより供給された「触媒等級」繊維マット)で推定繊維長８０μｍに機械的分散させて調製した。７０ｘ１００ｍｍ金属製細片を、このスラリーでスプレー被覆し、空気乾燥させ、５００℃でか焼した。２５ｍｍスコッチテープを使用し、テープ試験の前後に計量して被覆損失を定量し、被覆の耐久性を確認した（表４参照）。表４から、γ−Ａｌ２Ｏ３繊維添加により、被覆の耐久性レベルが改良されることが観察される。繊維添加により、一様なサイズの金属製細片上に、より高い装填量（０、５、１０および１５％繊維に対して、それぞれ２０．１、２２．０、２５．２および２３．９％）の被覆が堆積し、その結果、より厚い被覆が得られることも観察される。厚い被覆は薄い被覆よりも弱いと予想されるので、これは驚くべき結果である。摩砕していないアルミナを同じ重量％のSaffil繊維に添加しても、接着性は改良されなかった。繊維補強された被覆は、ハンドローラーまたは精密被覆によって塗布しても、非補強被覆に対して耐久性の同じ改良を達成することができる。
【００４０】
【表４】
2008512234.tif 000005
【００４１】
例２  Ｐｔ／Ａｌ２Ｏ３被覆へのγ−Ａｌ２Ｏ３およびＳｉＣ繊維添加
様々なレベルの８０μｍSaffilγ−Ａｌ２Ｏ３繊維(Saffil plcにより供給された「触媒等級」を８０μｍスクリーンに通した)を、Ｐｔ／Ａｌ２Ｏ３（Ｐｔをガンマアルミナに予め固定）の３０％固体スラリー中に分散させ、清浄にしたステンレス鋼板（４０ｘ１００ｍｍ）にＫ−バーを使用して被覆した。もう一つの試料も、市販の炭化ケイ素髭状結晶を使用して調製した。被覆された板を乾燥させ、５００℃で焼成し、スコッチテープ試験にかけた。
密着性結果を表５に示す。
【００４２】
【表５】
2008512234.tif 000006
【００４３】
例３  本発明のウォッシュコート組成物と英国特許第２１３８６９４Ａ号明細書の開示により調製した組成物の耐摩耗性比較
直径２．２ｃｍ、長さ８．２ｃｍ、１平方インチあたり４００セルのハニカムモノリスを様々な方法によりＰｔで被覆した。表６の１〜４は、本発明の実施態様の一つ以上に対応し、５〜８は、英国特許第２１３８６９４Ａ号明細書の開示により、ヘテロポリ酸の代わりに、白金系触媒金属成分を使用して調製した。
【００４４】
表６の＃１は、モノリスを、５重量％Saffilガンマ−Ａｌ２Ｏ3繊維（固体に対して）を含む２Ｐｔ／Ａｌ２Ｏ３３０％固体スラリー中に浸漬被覆することにより調製し、触媒は、ＰｔをＡｌ２Ｏ３担体に予め固定せずに調製した。被覆したモノリスを１０５℃で乾燥させ、５００℃で焼成した。表６の＃２は、＃１と同様に調製したが、被覆したモノリスを７００℃で焼成した。表６の＃３は、初期湿式により製造した、予め固定した２Ｐｔ／Ａｌ２Ｏ３を使用し、続いて１０５℃で乾燥させ、５００℃でか焼することにより、調製した。モノリスを、固体に対して５重量％Saffilガンマ−Ａｌ２Ｏ３繊維を添加した触媒の３０％固体スラリー中に浸漬被覆した。この被覆されたモノリスを、１０５℃で乾燥させ、５００℃で焼成した。表６の＃４は、＃３と同様に調製したが、試料を７００℃で焼成した。表６の＃５は、モノリスを、炭酸水素テトラアミン白金(II)の水中３０％固体混合物中に浸漬被覆することにより調製した。繊維は加えていない。この被覆されたハニカムを、１０５℃で乾燥させ、５００℃で焼成した。表６の＃６は、＃５と同様に調製したが、固体に対して５重量％Saffilガンマ−Ａｌ２Ｏ３繊維を添加した。この被覆されたモノリスを、１０５℃で乾燥させ、５００℃で焼成した。表６の＃７は、＃６と同様に調製したが、被覆されたモノリスを７００℃で焼成した。表６の＃８は、表の＃６により調製したスラリーを使用してモノリスをスプレー被覆することにより調製した。この被覆されたモノリスを、１０５℃で乾燥させ、５００℃で焼成した。
【００４５】
試料を、そのハニカムチャネル構造を通して、高圧空気ジェット（３５ｐｓｉｇ）を２０秒間下流に吹きつけることにより、車両排気機構における条件を模擬し、被覆の密着性／耐久性に関して試験した。表６の１〜４は、高圧空気摩耗試験にかけた時に、被覆の損失が無いことを示している。しかし、驚くべきことに、表の５〜７は、この試験にかけた時に被覆が完全に失われたことを示している。
【００４６】
ハニカムモノリスの触媒活性を、触媒の活性箇所密度を測定する標準的な試験である一酸化炭素（ＣＯ）吸収を使用して査定した。表６の１〜４に使用した方法は、高いＣＯ吸収測定値を示し、白金の効率的な使用および潜在的に非常に活性な触媒の形成を示唆している。反対に、表の５〜８に使用した方法は、非常に劣ったＣＯ吸収値（表の１〜４に挙げた材料より１００倍も低い）を示している。これは、白金の活用が極めて悪いことを示し、触媒性能が劣ることが予見される。
【００４７】
ハニカム構造の被覆浸透を立証するために、表の１、３、５、６および８により調製したハニカムモノリスの試料を、軸方向で断面に切断した。これらの試料を示す図１は、i)本発明の実施態様により調製した被覆（表の１および３）は、被覆の浸透が良く、明るい色はＰｔ分散が良いこと、ii)英国特許第２１３８６９４号明細書の開示により調製した被覆（表の５および６）は、Ｐｔの分散が悪い（暗色により示される）こと、およびiii)英国特許第２１３８６９４号明細書に記載されているスプレー被覆方法により調製した、表の８は、この方法によるハニカム構造の被覆浸透が著しく悪いことを立証している。
【００４８】
【表６】
2008512234.tif 000007
【図面の簡単な説明】
【００４９】
【図１】図１は、英国特許第２１３８６９４Ａ号明細書の開示と比較して、本発明の各種ウォッシュコート組成物による被覆浸透を立証するための、ハニカムモノリスを通した軸方向断面を示す写真である。
【図１】
2008512234.tif 000008
【国際調査報告】
2008512234.tif 000009
2008512234.tif 000010
2008512234.tif 000011